(57)【要約】  太陽電池モジュールの製造工程を大幅に変更することなく使用することができ、かつ高い吸湿性を長期間与えることができる太陽電池用バックシートを与える。  内側スキン層、バインダー樹脂及び無機吸湿剤を含む吸湿層、外側スキン層、並びにバリア層を、この順で少なくとも含む、太陽電池用バックシート。
2014156494.tif 000002
【特許請求の範囲】
【請求項１】
内側スキン層、バインダー樹脂及び無機吸湿剤を含む吸湿層、外側スキン層、並びにバリア層を、この順で少なくとも含み、かつ前記内側スキン層及び外側スキン層が熱可塑性樹脂からなる、太陽電池用バックシート。
【請求項２】
前記無機吸湿剤は、１気圧、相対湿度２０％、２５℃における吸湿量が１５重量％以上である、請求項１に記載の太陽電池用バックシート。
【請求項３】
前記無機吸湿剤が、天然ゼオライト、人工ゼオライト又は合成ゼオライトである、請求項１又は２に記載の太陽電池用バックシート。
【請求項４】
前記無機吸湿剤が、前記吸湿層の重量に対して３０重量％超８０重量％以下の範囲で前記吸湿層に含まれる、請求項１〜３のいずれか一項に記載の太陽電池用バックシート。
【請求項５】
前記内側スキン層、前記バインダー樹脂、及び前記外側スキン層が、低密度ポリエチレン、直鎖状低密度ポリエチレン、ポリプロピレン、塩素化ポリプロピレン、飽和ポリエステル、エチレン−アクリル酸共重合体、エチレン−メタクリル酸共重合体、エチレン−エチルアクリレート共重合体、エチレン−メチルアクリレート共重合体、アイオノマー、カルボン酸変性ポリエチレン、カルボン酸変性ポリプロピレン、カルボン酸変性エチレンビニルアセテート共重合体、ポリ塩化ビニル、ポリスチレン、及びこれらの誘導体、並びにこれらの混合物からなる群よりそれぞれ選択される、請求項１〜４のいずれか一項に記載の太陽電池用バックシート。
【請求項６】
前記バリア層が、アルミニウム箔を含む、請求項１〜５のいずれか一項に記載の太陽電池用バックシート。
【請求項７】
前記バインダー樹脂のＭＦＲが、温度１９０℃かつ荷重２．１６ｋｇの条件の下で、ＪＩＳ Ｋ７２１０に準拠して測定した場合に、１０ｇ／１０分以上である、請求項１〜６のいずれか一項に記載の太陽電池用バックシート。
【請求項８】
前記吸湿層の膜厚が１０〜１９０μｍであり、前記スキン層の膜厚が５〜１９０μｍである、請求項１〜７のいずれか一項に記載の太陽電池用バックシート。
【請求項９】
透明基材、発電セル、導線、発電セル及び導線を封止するための封止樹脂、並びに請求項１〜８のいずれか一項に記載の太陽電池用バックシートを具備する、太陽電池モジュール。
【請求項１０】
前記封止樹脂が、エチレンビニルアセテート共重合体（ＥＶＡ）である、請求項９に記載の太陽電池モジュール。
【請求項１１】
前記内側スキン層及び外側スキン層が、厚み５〜２０μｍのポリプロピレンフィルムであり；
前記バインダー樹脂が、低密度ポリエチレンであり；
前記無機吸湿剤が、ゼオライトであり；
前記吸湿層の厚みが、３０〜１００μｍであり：かつ
前記バリアフィルムが、ポリエチレンテレフタレートフィルムである、請求項１０に記載の太陽電池モジュール。
【発明の詳細な説明】
【技術分野】
【０００１】
本発明は、吸湿層を有する太陽電池用バックシートに関し、より詳しくは内側スキン層、吸湿層、外側スキン層、及びバリア層をこの順で含む太陽電池用バックシートに関する。さらに、本発明は、この太陽電池用バックシートを用いた太陽電池に関する。
【背景技術】
【０００２】
太陽電池はクリーンなエネルギー源として注目されており、太陽電池の普及への取り組みが全世界的に行われている。普及の促進には低コストでの供給に加え、経済的にバランスする長期の耐久性が要求される。また、太陽電池は、家屋の外壁、屋上、屋根などに設置されることが多いため、屋外の極めて厳しい自然環境の中で、高い技術水準の品質対応が求められている。【０００３】
しかし、太陽電池素子の発電セル部及び導線部は水分によって劣化するため、発電効率が経時で低下してしまうという問題が知られている。そこで、従来より太陽電池モジュールは、発電セル及び導線部に水分が触れないように様々な検討がされている。例えば、特許文献１には、太陽電池素子、防湿フィルム、及び太陽電池素子と防湿フィルムとを接着するための接着剤を含む太陽電池モジュールであって、接着剤がゼオライト等の吸湿剤を含有している太陽電池モジュールが開示されている。しかし、この太陽電池モジュールにおいては、接着剤に吸湿剤を混合するという構成の性質上、吸湿剤を３０重量％以下の少量でしか添加することができない。吸湿剤の添加量が多い場合には、接着剤の粘着力が低下することで、バックシートが太陽電池素子から剥がれて、発電セルがその隙間から水分や熱にさらされることになる。【０００４】
特許文献２は、乾燥剤を充填するためのスペースを有する太陽電池モジュールを開示している。この構造では、そのスペース内にヒーターを設け、ヒーターの熱によって水分を蒸発させることで、吸湿後の乾燥剤を再利用する。この発明では、太陽電池モジュールを製造するのに特殊な工程と部品とが必要になる。【０００５】
特許文献３は、３層構造の外側防湿フィルムを有する太陽電池モジュールを開示している。上記防湿フィルムは、外側から太陽電池素子に向かって、防水フィルム、吸放湿層、高耐湿フィルムの順に３層構造を有しており、吸放湿層として、ポリアクリル酸塩系ポリマーを含有する不織布を用いている。しかし、図１に示すように吸放湿層のポリアクリル酸塩系ポリマーは、低湿度領域での吸湿性は高くないため、このような用途での効果は限られている。また、ここでは吸湿剤の量を多く用いることができていない。【０００６】
特許文献４は、バックシートと電極との間に、ナイロンからなる透明な補水層を有する太陽電池モジュールを開示しているが、ナイロンでは吸湿性が限られている。【０００７】
特許文献５は、太陽電池モジュールのエッジ部からの水の浸入を防ぐための、吸湿剤として無機物である酸化カルシウムを含むエッジシーラント組成物を開示している。この組成物は、吸湿剤の添加量を３０重量％以下の少量でしか添加することができず、またエッジ部の水分のみを吸収するため、内部に入ってきた水分を吸収することができない。
【先行技術文献】
【特許文献】
【０００８】
【特許文献１】特開平７−３１２４４０号公報
【特許文献２】特開平９−４５９４９号公報
【特許文献３】特開２００５−１０１４０４号公報
【特許文献４】特開平７−３２１３６５号公報
【特許文献５】特表平２０１３−５０９４５３号公報
【発明の概要】
【発明が解決しようとする課題】
【０００９】
そこで、本発明は、太陽電池モジュールの製造工程を大幅に変更することなく使用することができ、かつ高い吸湿性を長期間与えることができる太陽電池用バックシート、及びそれを用いた発電効率が長期間低下しない太陽電池を提供することを目的とする。
【課題を解決するための手段】
【００１０】
本発明者らは、以下の手段により、上記課題を解決することができることを見出した。
[１]   内側スキン層、バインダー樹脂及び無機吸湿剤を含む吸湿層、外側スキン層、並びにバリア層を、この順で少なくとも含み、かつ前記内側スキン層及び外側スキン層が熱可塑性樹脂からなる、太陽電池用バックシート。
[２]  前記無機吸湿剤は、１気圧、相対湿度２０％、２５℃における吸湿量が１５重量％以上である、[１]に記載の太陽電池用バックシート。
[３]  前記無機吸湿剤が、天然ゼオライト、人工ゼオライト又は合成ゼオライトである、[１]又は[２]に記載の太陽電池用バックシート。
[４]  前記無機吸湿剤が、前記吸湿層の重量に対して３０重量％超８０重量％以下の範囲で前記吸湿層に含まれる、[１]〜[３]のいずれかに記載の太陽電池用バックシート。
[５]  前記内側スキン層、前記バインダー樹脂、及び前記外側スキン層が、低密度ポリエチレン、直鎖状低密度ポリエチレン、ポリプロピレン、塩素化ポリプロピレン、飽和ポリエステル、エチレン−アクリル酸共重合体、エチレン−メタクリル酸共重合体、エチレン−エチルアクリレート共重合体、エチレン−メチルアクリレート共重合体、アイオノマー、カルボン酸変性ポリエチレン、カルボン酸変性ポリプロピレン、カルボン酸変性エチレンビニルアセテート共重合体、ポリ塩化ビニル、ポリスチレン、及びこれらの誘導体、並びにこれらの混合物からなる群よりそれぞれ選択される、[１]〜[４]のいずれかに記載の太陽電池用バックシート。
[６]  前記バリア層が、アルミニウム箔を含む、[１]〜[５]のいずれかに記載の太陽電池用バックシート。
[７]  前記バインダー樹脂のＭＦＲが、温度１９０℃かつ荷重２．１６ｋｇの条件の下で、ＪＩＳ Ｋ７２１０に準拠して測定した場合に、１０ｇ／１０分以上である、[１]〜[６]のいずれかに記載の太陽電池用バックシート。
[８]  前記吸湿層の膜厚が１０〜１９０μｍであり、前記スキン層の膜厚が５〜１９０μｍである、[１]〜[７]のいずれかに記載の太陽電池用バックシート。
[９]  透明基材、発電セル、導線、発電セル及び導線を封止するための封止樹脂、並びに[１]〜[８]のいずれかに記載の太陽電池用バックシートを具備する、太陽電池モジュール。
[１０]  前記封止樹脂が、エチレンビニルアセテート共重合体（ＥＶＡ）である、[９]に記載の太陽電池モジュール。
[１１]  前記内側スキン層及び外側スキン層が、厚み５〜２０μｍのポリプロピレンフィルムであり；
前記バインダー樹脂が、低密度ポリエチレンであり；
前記無機吸湿剤が、ゼオライトであり；
前記吸湿層の厚みが、３０〜１００μｍであり：かつ
前記バリアフィルムが、ポリエチレンテレフタレートフィルムである、[１０]に記載の太陽電池モジュール。
【発明の効果】
【００１１】
本発明の太陽電池用バックシートは、従来からの太陽電池モジュールの製造工程を大幅に変更することなく使用でき、太陽電池素子との密着性が高く、かつ強力な無機吸湿剤を大量に含むことができるため、わずかに存在する太陽電池素子の封止樹脂内の水も吸収することができる。その結果、太陽電池素子内を長期間低湿度に保つことができる。この太陽電池用バックシートを用いた太陽電池は、電極等の劣化が生じないため、従来のものよりも変換効率を長期間維持することができる。
【図面の簡単な説明】
【００１２】
【図１】ポリアクリル酸ナトリウム、ナイロン、及びモレキュラーシーブの吸水量と相対湿度の関係を示す図である。
【図２】従来の太陽電池モジュールの概要図である。
【図３】本発明の太陽電池モジュールの概要図である。
【発明を実施するための形態】
【００１３】
＜本発明の太陽電池用バックシート＞
本発明の太陽電池用バックシートは、内側スキン層、バインダー樹脂及び無機吸湿剤を含む吸湿層、外側スキン層、並びにバリア層を少なくとも含む。バックシートは、太陽電池モジュールの入射光側とは反対側に使用されるものであり、上記４つの層は、入射光側から順に、内側スキン層、吸湿層、外側スキン層、そしてバリア層と位置する。内側スキン層及び外側スキン層が位置することで、それぞれ太陽電池素子の封止樹脂と吸湿層との密着性、及びバリア層と吸湿層との密着性を高めることができる。また、これらの層間に接着剤を用いて、層間の接着性を高めてもよい。
【００１４】
（吸湿層）
吸湿層には、バインダー樹脂に無機吸湿剤が分散されている。
【００１５】
吸湿層に用いることができる無機吸湿剤としては、酸化カルシウム、硫酸マグネシウム、塩化カルシウム、酸化アルミニウム、生石灰、シリカゲル、無機の分子篩等の吸湿剤を挙げることができる。無機の分子篩の例としては、限定されないが、アルミノケイ酸塩鉱物、クレー、多孔質ガラス、微細孔性活性炭、天然ゼオライト、人工ゼオライト、合成ゼオライト、活性炭、又は水等の小分子を拡散させることが可能な開口構造をもつ化合物を挙げることができ、特に合成ゼオライトであるモレキュラーシーブ３Ａ 、モレキュラーシーブ４Ａ 、モレキュラーシーブ５Ａ 、モレキュラーシーブ１３Ｘを挙げることができる。このような無機吸湿剤は、低湿度領域でも高い吸湿性を得ることができ、太陽電池素子の封入樹脂、特にエチレンビニルアセテート共重合体（ＥＶＡ）にわずかに含まれる水を吸湿するには、このような相対湿度の低い環境下であっても高い吸湿性を発揮できる吸湿剤を用いることが特に好ましい。
【００１６】
無機吸湿剤は、低湿度領域でも高い吸湿性を得る観点から、１気圧、相対湿度２０％で、２５℃における吸湿量が、その吸湿前の吸湿材料の重量に基づいて、１５重量％以上、又は２０重量％以上であることが好ましい。より好ましくは、１気圧、相対湿度１０％で、２５℃における吸湿量が、その吸湿前の吸湿材料の重量に基づいて、１５重量％以上、又は２０重量％以上である。さらに好ましくは、１気圧、相対湿度５％で、２５℃における吸湿量が、その吸湿前の吸湿材料の重量に基づいて、１５重量％以上、又は２０重量％以上である。図１は、ポリアクリル酸ナトリウム、ナイロン、及びモレキュラーシーブの吸水量と相対湿度の関係を示しているが、モレキュラーシーブＡは相対湿度２０％で１５重量％以上の吸湿量を有するため、好ましい吸湿剤である。なお、吸湿量は、パウダー状の吸湿剤であれば、計量した吸湿剤を一定の保管環境（例えば２５℃２０％ＲＨ）に保管しておき、保管前後での重量変化から吸湿量を算出することができる。また、フィルムに分散されている吸湿剤であれば、一定の面積で切り出したフィルム（例えば１０ｃｍ×１０ｃｍ）を上記と同様に吸湿させて、保管前後での重量変化から吸湿量を算出することができる。
【００１７】
無機吸湿剤は、吸湿能力の観点から、吸湿層の重量に対して、１０重量％以上、２０重量％以上、３０重量％以上、３０重量％超、５０重量％以上、６０重量％以上、８０重量％以上の範囲で吸湿層に含まれることができ、またバインダー樹脂への分散性の観点から９０重量％以下、８０重量％以下、７０重量％以下、又は６０重量％以下の範囲で吸湿層に含まれることができる。無機吸湿剤のバインダー樹脂への分散は、通常の混練押出し機により行うことができる。
【００１８】
吸湿層の厚みは、吸湿能力を確保する観点から、１０μｍ以上、２０μｍ、又は４０μｍ以上であることが好ましい。また、バリア層との貼り合せ時に熱収縮性の差異から発生するカールを防止する観点から、吸湿層の厚みは、５００μｍ以下、２００μｍ以下、１９０μｍ以下、１５０μｍ以下、又は１００μｍ以下であることが好ましい。
【００１９】
吸湿層に用いることができるバインダー樹脂としては、低密度ポリエチレン（ＬＤＰＥ）、直鎖状低密度ポリエチレン（ＬＬＤＰＥ）、ポリプロピレン（ＰＰ）、塩素化ポリプロピレン、飽和ポリエステル、エチレン−アクリル酸共重合体（ＥＡＡ）、エチレン−メタクリル酸共重合体（ＥＭＡＡ）、エチレン−エチルアクリレート共重合体（ＥＥＡ）、エチレン−メチルアクリレート共重合体（ＥＭＡ）、アイオノマー、カルボン酸変性ポリエチレン、カルボン酸変性ポリプロピレン、カルボン酸変性エチレンビニルアセテート共重合体、ポリ塩化ビニル（ＰＶＣ）、ポリスチレン、及びこれらの誘導体、並びにこれらの混合物が挙げられる。
【００２０】
無機吸湿剤を多量に添加した場合に低下することがある吸湿層の成形性を確保する観点から、バインダー樹脂のメルトフローレート（ＭＦＲ）は、温度１９０℃かつ荷重２．１６ｋｇの条件の下で、ＪＩＳ Ｋ７２１０に準拠して測定した場合に、３ｇ／１０分以上、５ｇ／１０分以上、８ｇ／１０分以上、１０ｇ／１０分以上、１２ｇ／１０分以上、１５ｇ／１０分以上、又は２０ｇ／１０分以上である。
【００２１】
（内側スキン層及び外側スキン層）
吸湿層は表面の平滑性が低いためにそれだけでは太陽電池素子の封止樹脂との密着性を高めることができないが、内側スキン層を用いることによって、吸湿層と封止樹脂との密着性を高めることができる。内側スキン層に用いられる樹脂は、封止樹脂及び吸湿層と良好に密着できる熱可塑性樹脂であれば特に制限されない。用いることができる熱可塑性樹脂としては、上記の吸湿層のバインダーと同じ樹脂が挙げられる。
【００２２】
外側スキン層を用いて、バリア層と吸湿層との密着性を向上させることができる。外側スキン層に用いられる樹脂は、バリア層と吸湿層と良好に密着できる熱可塑性樹脂であれば特に制限されない。用いることができる熱可塑性樹脂としては、上記の吸湿層及びバインダーと同じ樹脂が挙げられる。
【００２３】
内側スキン層及び外側スキン層の厚みは、吸湿層との密着性を確保する観点から、３μｍ以上、５μｍ以上、又は７μｍ以上であることが好ましく、バリア層との貼り合せ時に熱収縮性の差異から発生するカールを防止する観点、及び内側スキン層に関しては吸湿層への透湿性を確保する観点から、１００μｍ以下、５０μｍ以下、３０μｍ以下、又は２０μｍ以下であることが好ましい。内側スキン層及び外側スキン層の表面粗さＲａは、株式会社小坂研究所社製  ＥＴ４０００Ａを用いて、ＪＩＳ  Ｂ０６０１−１９９４に準拠して測定した場合に、１．５０μｍ以下であり、好ましくは１．３０μｍ以下であり、より好ましくは１．００μｍ以下である。
【００２４】
（バリア層）
本発明で用いられるバリア層としては、フッ素系樹脂フィルム、ポリエチレンテレフタレート（ＰＥＴ）等のポリエステルフィルム等、及びこれらの積層体を用いることができる。積層体の場合、各層を接着剤等で接着することができる。また、金属層、例えばアルミニウム箔及び銅箔、並びに／又は金属酸化物層、例えば酸化ケイ素層及び酸化アルミニウム層をさらに積層してもよく、積層は、ドライラミネート、蒸着等により行うことができる。また、従来から用いられている太陽電池用バックシートをそのまま用いることができる。例えば、リプレア  ＰＫＴ  ＨＤ（商標）、リプレア  ＴＦＢ  ＭＤ（商標）（共にリンテック社製）、テドラー（商標）フィルム（デュポン社製）が挙げられる。
【００２５】
バリア層の厚みは、積層加工性の観点から、１２μｍ以上６００μｍ以下であり、好ましくは２０μｍ以上４００μｍ以下である。
【００２６】
（接着剤）
バリア層を作成する際に用いてもよい接着剤、並びに封止樹脂と内側スキン層及び外側スキン層とバリア層とを接着するのに用いてもよい接着剤としては、ウレタン系接着剤、オレフィン系樹脂接着剤、ブチルゴム系接着剤、アクリル樹脂系接着剤、ポリエステル樹脂系接着剤、エポキシ樹脂系接着剤、シリコーン樹脂系接着剤等が挙げられる。
【００２７】
＜本発明の太陽電池モジュール＞
本発明の太陽電池モジュールは、太陽電池素子と、上記の太陽電池用バックシートを含む。太陽電池素子は、透明基材、発電セル、導線、発電セル及び導線を封止するための封止樹脂を含む。透明基材としては、従来知られている太陽電池用のガラス基板が挙げられ、発電セルとしては、従来知られている単結晶型、多結晶型、アモルファス型、化合物半導体型のセル等が挙げられる。封止樹脂としては、エチレンビニルアセテート共重合体（ＥＶＡ）、熱可塑性ポリウレタン、ポリビニルブチラール等を用いることができ、特にＥＶＡを用いることができる。
【００２８】
また、本発明は上記の内側スキン層、吸湿層、及び外側スキン層を、上記のバリア層と組み合わせて太陽電池用バックシートを製造する方法に関する。さらに、本発明はその太陽電池用バックシートを、上記の太陽電池素子と組み合わせて太陽電池モジュールを製造する方法に関する。
【００２９】
図２は、従来の構成の太陽電池モジュールの概要図を示している。太陽電池モジュール１００は、入射光側から、透明基材であるガラス１、並びに導線３及び発電セル４を封止するための封止樹脂２を含む太陽電池素子１０と、バリア層５からなるバックシート２０とを具備する。図示していないが、通常は太陽電池素子１０とバックシート２０とは、接着剤で接着されている。
【００３０】
図３は、本発明の構成の太陽電池モジュールの概要図を示している。太陽電池モジュール１００は、入射光側から、透明基材であるガラス１、並びに導線３及び発電セル４を封止するための封止樹脂２を含む太陽電池素子１０と、内側スキン層６、吸湿層７、外側スキン層８及びバリア層５を含むバックシート２０とを具備する。
【実施例】
【００３１】
以下に、実施例１〜３及び比較例１の評価用サンプルの作製方法、評価方法及び評価結果について示す。【００３２】
実施例１
吸湿層、内側スキン層、及び外側スキン層の積層体を、インフレーション製膜機を使って作製した。ここでは、吸湿層を６０μｍ、内側スキン層及び外側スキン層をそれぞれ１０μｍとした。吸湿層は、ゼオライト５０ｗｔ％とバインダー樹脂５０ｗｔ％とを混練して作製した。この積層体の外側スキン層上に、接着剤を用いてドライラミネートすることでバリア層である２００μｍの白色ＰＥＴフィルムを積層し、バックシートを得た。さらに、真空ラミネーターを用いて１３０℃１０分の条件で真空圧着して、このバックシートと太陽電池素子とをパネル化した。ここで、ガラス基板の厚みは５ｍｍであり、発電セル及び導線を含む封止樹脂の厚みは６００μｍであった。【００３３】
実施例２
バリア層の白色ＰＥＴの代わりとして、外側スキン層に１２μｍのＰＥＴフィルム及び９μｍのアルミニウム箔を、アルミニウム箔を接着面としてドライラミネートして積層させた以外は、実施例１と同様の手順で太陽電池モジュールを得た。【００３４】
実施例３
バリア層の白色ＰＥＴの代わりとして、二層の透明蒸着ＰＥＴフィルム（ＧＸ−Ｐ−Ｆ１２μｍ／ＧＸ−Ｐ−Ｆ１２μｍ）を、ＰＥＴフィルム・蒸着面／ＰＥＴフィルム・蒸着面／外側スキン層の順でドライラミネートして積層させた以外は、実施例１と同様の手順で太陽電池モジュールを得た。【００３５】
比較例１
吸湿層、内側スキン層、及び外側スキン層の積層体を用いない以外は、実施例１と同様の手順で太陽電池モジュールを得た。すなわち、２００μｍの白色ＰＥＴフィルムをバックシートとし、これと太陽電池素子とをパネル化した。【００３６】
上記の各サンプルの詳細を以下の表に示す。また、その構成の４つの太陽電池モジュールを、ＪＩＳ  Ｃ８９１７−１９９８に基づいて、温度８５℃、相対湿度８５％の下の条件で３０００時間保管し、保管前後での変換効率を測定した。その結果を以下の表に示す。【００３７】
【表１】
2014156494.tif 000003
【００３８】
本発明の太陽電池用バックシートを組み込んだ実施例１〜３の太陽電池モジュールは、温度８５℃、相対湿度８５％で３０００時間経過しても変換効率が、初期の９０％以上を保っていたのに対し、本発明の太陽電池用バックシートを用いていない比較例においては、変換効率が初期の７６．１％まで低下した。【００３９】
なお、ガラス、単結晶シリコン型発電セル及びバリア層の白色ＰＥＴは、太陽電池モジュールで通常用いられる市販品を使用した。なお、この白色ＰＥＴは、０．２ｇ／ｍ２・ｄａｙ以下の水蒸気透過度を有していた。他の材料の型番（商標）、入手先等、及び作製時に用いた機器の詳細は以下の通りである。
ＥＶＡ：ソーラーエバ（三井化学東セロ社製）
ポリプロピレン：Ｆ−７０４ＮＰ（プライムポリマー社製）
ゼオライト：ゼオライト４Ａ（ユニオン昭和社製）
ＬＤＰＥ：ペトロセン２０２（東ソー社製）
ＰＥＴ：Ｅ５１０２（東洋紡社製）・・・実施例２
アルミニウム箔：ベスパ（住軽アルミ箔社製）・・・実施例２
透明蒸着ＰＥＴフィルム：ＧＸ−Ｐ−Ｆ（凸版印刷社製）・・・実施例３
ウレタン系接着剤：ＬＩＳ−０７３−５０及びＣＲ−００１の混合物（東洋インキ社製）
インフレーション製膜機：多層インフレーション製膜機３ＳＯＩＢ（プラコー社製）
真空ラミネーター：柏木式真空包装機（エヌピーシー社製）
【産業上の利用可能性】
【００４０】
本発明の太陽電池用バックシートは、太陽電池素子との密着性が高く、かつ無機吸湿剤を大量に含むことができるため、太陽電池素子内を長期間低湿度に保つことができるため有用である。この太陽電池用バックシートを用いた太陽電池は、電極等の劣化が生じないため、従来のものよりも変換効率を長期間維持することができるため有用である。
【符号の説明】
【００４１】
１    透明基材
２    封止樹脂
３    導線
４    発電セル
５    バリア層
６    内側スキン層
７    吸湿層
８    外側スキン層
１０    太陽電池素子
２０    バックシート
１００    太陽電池モジュール
【図１】
2014156494.tif 000004
【図２】
2014156494.tif 000005
【図３】
2014156494.tif 000006
【国際調査報告】
2014156494.tif 000007
2014156494.tif 000008
2014156494.tif 000009